БЕТОННАЯ СМЕСЬ
CONCRETE MIXTURE

Изобретение относится к промышленности строительных материалов, в частности к производству бетонных стеновых блоков для малоэтажного строительства.
Известна бетонная смесь, включающая, мас.%; цемент 21,3-24,2; керамзит 57,6-64,0; керамзитовый песок 8,6-17,8; вспученный перлитовый песок 3,2-4,6; омыленную канифоль 0,001-0,0012; воду [1].
Задача изобретения - повышение прочности бетонных изделий.
Технический результат достигается тем, что бетонная смесь, включающая портландцемент, керамзитовый гравий, керамзитовый песок, омыленную канифоль, воду, дополнительно содержит суперпластификатор С-3, асбестовое волокло и капроновое волокно при следующем соотношении компонентов, мас.%: портландцемент 22-24; керамзитовый гравий фракции 20-40 мм 45,07-51,05; керамзитовый песок фракции до 5 мм 4-6; омыленная канифоль 0,03-0,05; суперпластификатор С-3 0,3-0,4; асбестовое волокно длиной 5-10 мм 0,2-0,4; капроновое волокно длиной 10-20 мм 0,2-0,3; вода 22-24. Составы бетонной смеси приведены в таблице.
Компоненты
Содержание, мас.%
состав №1
состав №2
состав №3
Портландцемент
24
23
22
Керамзитовый гравийфракции 20-40 мм
45,07
48,06
51,05
Керамзитовый песокфракции до 5 мм
6
5
4
Омыленная канифоль
0,03
0,04
0,05
Суперпластификатор С-3
0,4
0,35
0,3
Асбестовое волокнодлиной 5-10 мм
0,2
0,3
0,4
Капроновое волокнодлиной 10-20 мм
0,3
0,25
0,2
Вода
24
23
22
Для приготовления бетонной смеси подготавливают и дозируют сырьевые компоненты. Портландцемент, керамзитовый гравий (фракция 20-40 мм), керамзитовый песок (фракция до 5 мм), суперпластификатор С-3, асбестовое волокно (отрезки длиной 5-10 мм), капроновое волокно (отрезки длиной 10-20 мм), воду смешивают. Приготовленную бетонную смесь укладывают в металлические (предварительно смазанные минеральным маслом) формы и оставляют до затвердевания. Прочность на сжатие бетона, полученного из предложенной смеси, составляет 7-9 МПа.
Источник информации
1. А.с.№ 1276650 СССР, С 04 В 28/02, 14/18, 1986.